(57)【特許請求の範囲】
【請求項１】
ロイコ染料及び顕色剤を主成分とする感熱記録組成物において、顕色剤として４，４’−ビスフェノールＳを含有し、更に増感剤として４−アセチルビフェニルを含有することを特徴とする感熱記録材料の感熱記録層形成用の感熱記録組成物。
【請求項２】
顕色剤として精製純度９９．５％以上の４，４’−ビスフェノールＳを用いることを特徴とする請求項１記載の感熱記録組成物。
【請求項３】
ロイコ染料として３−ジブチルアミノ−６−メチル−７−アニリノフルオラン、３−（Ｎ−エチル−Ｎ−ｐ−トルイジノ）−６−メチル−７−アニリノフルオランのいずれかを用いることを特徴とする請求項１又は２記載の感熱記録組成物。
【請求項４】
支持体上に、少なくとも、請求項１〜３のいずれかに記載の感熱記録組成物からなる感熱記録層を有することを特徴とする感熱記録材料。
【請求項５】
支持体上に、少なくとも、中空率３０％以上で重量平均粒子径０．４〜１０μｍの中空粒子を含むアンダーコート層、さらにその上に請求項１〜３のいずれかに記載の感熱記録組成物からなる感熱記録層を有することを特徴とする感熱記録材料。
【請求項６】
アンダーコート層に含まれる中空粒子は、熱可塑性樹脂を殻とするものであることを特徴とする請求項５記載の感熱記録材料。
【発明の詳細な説明】
【０００１】
【発明の属する技術分野】
本発明は感熱記録材料に関し、さらに詳しくは、環境汚染がなく、発色感度が高く、しかも所謂カブリの少ない感熱記録材料に関する。
【０００２】
【従来の技術】
感熱記録材料は、加熱により発色する感熱発色層（感熱記録層）を、紙、合成紙、樹脂フィルム等の支持体上に形成した構造の記録材料であって、その発色のための加熱には、熱へッドを内蔵したサーマルプリンター等が用いられている。この記録方法は他の方法に比べ、現像、定着等の処理を施す必要がなく、比較的簡単な装置を用いて短時間で記録することができる上に、コストが安い等という利点があり、生鮮食料品や弁当・惣菜用のＰＯＳ分野、図書・文書等の複写分野、ファクシミリなどの通信分野、券売機、レシート、領収書などの発券分野、その他多方面に用いられている。これら感熱記録材料はその利用分野の中で、生鮮食料品のように耐熱性や長期保存性を要求しない商品分野から、弁当や惣菜といった耐熱性を必要とする商品から、さらにはレシート・領収書などの数年間の保存安定性を要求する用途にまで使われ、感熱記録材料への要求品質も耐熱性、高保存安定性へと年々広がっているのが現状である。
【０００３】
感熱記録材料は、ロイコ染料（常温で無色又は淡色のロイコ染料）および顕色剤（加熱により該ロイコ染料と反応してロイコ染料を発色させる有機酸性物質）を主成分とし、これにさらに増感剤を含有させた感熱発色層（感熱記録層）を支持体上に設けたものである。ところで、これまで顕色剤にはビスフェノールＡが多く使用されてきたが、近年環境への影響からその使用が規制されることになり、代替品の探索が急務となっている。
【０００４】
その有力な候補として毒性がなく、ビスフェノールＡと同様に大量に製造・販売されている４，４’−ビスフェノールＳがあるが、４，４’−ビスフェノールＳは融点が２４５℃（ＤＳＣによるピーク温度）以上と一般的な顕色剤に比べかなり高温であり、加えて、発色感度が非常に低いという大きな問題を有しているため、実用化までに至っていない。もっとも、この発色感度を上げるために増感剤といわれる、例えばシュウ酸ビス（ｐ−メチルベンジル）エステル、４−アセトトルイジド、１，２−ビス（３−メチルフェノキシ）エタン、その他多種の熱可融性物質による改良が試みられてきたが、依然として感度が十分なレベルまでに達していないのが実情である。
【０００５】
また、４，４’−ビスフェノールＳを用いると、感熱記録層塗布液の調製時に僅かに発色が起こるいわゆる液かぶりが発生し、かつ感熱記録材料の作成後、これを保存しておくと徐々に発色が起こり地肌白色度が低下するという地肌カブリが起こるという問題も抱えており、このためその活用が見送られてきたのが現状であった。
【０００６】
【発明が解決しようとする課題】
従って、本発明の目的は環境汚染・毒性がなく、発色感度が高く、液カブリや地肌カブリなどのカブリの少ない、極めて実用性の高い感熱記録材料の感熱記録層形成用の感熱記録組成物および感熱記録材料を提供することである。
【０００７】
【課題を解決するための手段】
本発明者らは環境上の観点に立ち、これまでその使用が見送くられてきた４，４’−ビスフェノールＳを用いて、上記感度とカブリの問題について鋭意検討した結果、増感剤として４−アセチルビフェニルを用い、これらを組合わせることで、今までに得られなかった感度が得られ、またカブリを防止できることを見出し、本発明をなすに至った。
【０００８】
本発明によれば、第一に、ロイコ染料及び顕色剤を主成分とする感熱記録組成物において、顕色剤として４，４’−ビスフェノールＳを含有し、更に増感剤として４−アセチルビフェニルを含有することを特徴とする感熱記録材料の感熱記録層形成用の感熱記録組成物が提供される。
【０００９】
第二に、顕色剤として精製純度９９．５％以上の４，４’−ビスフェノールＳを用いることを特徴とする上記第一に記載の感熱記録組成物が提供される。
【００１０】
第三に、ロイコ染料として３−ジブチルアミノ−６−メチル−７−アニリノフルオラン、３−（Ｎ−エチル−Ｎ−ｐ−トルイジノ）−６−メチル−７−アニリノフルオランのいずれかを用いることを特徴とする上記第一又は第二に記載の感熱記録組成物が提供される。
【００１１】
第四に、支持体上に、少なくとも、上記第一〜三のいずれかに記載の感熱記録組成物からなる感熱記録層を有することを特徴とする感熱記録材料が提供される。
【００１２】
第五に、支持体上に、少なくとも、中空率３０％以上で重量平均粒子径０．４〜１０μｍの中空粒子を含むアンダーコート層、さらにその上に上記第一〜三のいずれかに記載の感熱記録組成物からなる感熱記録層を有することを特徴とする感熱記録材料が提供される。
【００１３】
第六に、アンダーコート層に含まれる中空粒子は、熱可塑性樹脂を殻とするものであることを特徴とする上記第五に記載の感熱記録材料が提供される。
【００１４】
【発明の実施の形態】
以下、本発明をさらに詳細に説明する。
前記のように、本発明者らは４，４’−ビスフェノールＳが環境上無害であることに着目し、この実用化を改めて鋭意検討した結果、４−アセチルビフェニルという増感剤と組合せることで今までに得られなかった感度が得られ、かつカブリも低減できることを見出し、本発明に至ったものである。図１に４，４’−ビスフェノールＳが４−アセチルビフェニルと組み合わされ使用されたときの効果を、他の顕色剤と組み合わされ使用されたときの効果と比較した結果を示す。明らかに従来の顕色剤からなる比較例で達成できなかった、高い感度と高い発色濃度が得られている。また、４−アセチルビフェニルの副次的効果として、感熱記録組成液調製時に４，４’−ビスフェノールＳに作用し、僅かではあるが液カブリを抑える効果も認められた。
このように、本発明は業界全体として要請されていた環境問題フリーの感熱記録材料で、現在の感熱記録材料に代替できるものであり、社会的な貢献は少なくないと考えられる。
【００１５】
ところで、顕色剤として４，４’−ビスフェノールＳが用いられ、また増感剤として、４−アセチルビフェニルが用いられることは、それぞれが別個に及び感熱記録材料として有用であるかどうかは別として、特開昭６１−２４６０８８号公報等で公知である。しかし、４，４’−ビスフェノールＳと４−アセチルビフェニルとを組合せた例は他の文献を含めてもなく、ましてや、４，４’−ビスフェノールＳと４−アセチルビフェニルとの組み合わせで特異的に増感効果を示すことは知られていなかったことである。
【００１６】
何故４−アセチルビフェニルのみが４，４’−ビスフェノールＳに対して特異的に増感効果をもたらすのかの理由は解明されていないが、４−アセチルビフェニルと４，４’−ビスフェノールＳとの相溶性が非常に高いと考えられ、４−アセチルビフェニルが熱溶融すると、４，４’−ビスフェノールＳが瞬時に溶け込み発色に至るのではないかと考えられる。
また、４−アセチルビフェニルの副次的効果として、感熱記録組成液調製時に４，４’−ビスフェノールＳに作用し、液カブリを抑える効果があり、更に感熱記録材料を形成後、保存しておいた時に地肌カブリを抑える効果もあることが認められた４−アセチルビフェニルを４，４’−ビスフェノールＳと用いたときに液カブリ及び地肌カブリが抑えられる現象は従来知られていなかったことであり、勿論特開昭６１−２４６０８８公報でも何等触れられていない。４，４’−ビスフェノールＳと４−アセチルビフェニルとを組合せたときに、液カブリ及び地肌カブリが抑えられる理由は定かではない。
【００１７】
本発明においては、特に４，４’−ビスフェノールＳの純度を再結晶処理などで精製し精製純度９９．５％以上に上げると液カブリ及び地肌カブリがより顕著に低減されるが、その理由は以下のように考えられる。
４，４’−ビスフェノールＳの液カブリ及び地肌カブリの原因は基本的に水に対する溶解度が高いためであると考えられ、溶解度が高い原因のひとつとしては不純物として残った硫酸系の強酸性成分が原因であると考えられる。４，４’−ビスフェノールＳの純度を上げると液カブリ及び地肌カブリがより顕著に低減された理由はこのためと考えられる。しかしながら、４，４’−ビスフェノールＳは化合物本来の水に対する溶解度が高いために、高純度にするだけではまだ液カブリ及び地肌カブリが十分でなく、本発明ではさらに、分散工程での温度管理を厳密にし、水温が４０℃以上になるのを押さえることでさらに液カブリ及び地肌カブリを低減させた。これは溶解度は温度依存性が強く、水温が４０℃以上になると急激に上がっていまうためであると考えられる。
【００１８】
また、本発明においては、さらにロイコ染料として、３−ジブチルアミノ−６−メチル−７−アニリノフルオラン、３−（Ｎ−エチル−Ｎ−ｐ−トルイジノ）−６−メチル−７−アニリノフルオラン、３−（Ｎ−エチル−Ｎ−イソアミル）−６−メチル−７−アニリノフルオランのいずれかを用いた場合、さらに液カブリ及び地肌カブリが少なくなり好ましい。これらは４，４’−ビスフェノールＳと４−アセチルビフェニルとの組み合わせには関係ないが、感熱記録組成物液の調製時に発色しにくいロイコ染料が望ましく、この意味で上記染料の使用が好適である。すなわち、４，４’−ビスフェノールＳを含む調製された感熱記録塗布液は若干酸性になる（ｐＨ７．０〜６．５）が上記ロイコ染料はこのｐＨ域で発色反応を起しにくい特性を有する化合物である為である。
【００１９】
本発明において、各成分の最適使用量は、ロイコ染料１００重量部に対して、４，４’−ビスフェノールＳが１００〜７００重量部、好ましくは２５０〜５５０重量部、４−アセチルビフェニルが２０〜３００重量部、好ましくは５０〜２５０重量部である。４−アセチルビフェニルが２０重量部以下の場合には十分な増感効果が得られず、また３００重量部以上添加した場合でもそれ以上増感効果が高まらなかった。
【００２０】
上記感熱記録組成物は、普通紙・フィルム・合成紙等の支持体上に塗工されて用いることができる。さらに高感度化を目的として、支持体上に微小中空粒子を含むアンダーコート層を設けた上に、上記感熱記録層を積層することでより実用性の高い感熱記録材料が提供できる。このアンダーコート層の技術は既に数多く公開されているものを活用し、発色性を高める手段として有効であるが、重要なのはこのアンダーコート層の技術だけでは、４，４’−ビスフェノールＳを用いた感熱記録材料の感度は、実用レベルに到底達成していなく、先述した増感剤４−アセチルビフェニルを併用した感熱記録材料において、特に増感効果が発揮されるものである。
【００２１】
本発明において感熱記録組成物で用いられるロイコ染料は、単独又は２種以上混合して適用されるが、このようなロイコ染料としては、この種の感熱記録材料に適用されているものが任意に適用されるが、４，４’−ビスフェノールに対して調整時に発色しないかどうか確認し、慎重に選択する必要がある。
例としてはトリフェニルメタン系、フルオラン系、フエノチアジン系、オーラミン系、スピロピラン系、インドリノフタリド系等の染料のロイコ化合物が好ましく用いられるが、好ましくは先述した通り３−ジブチルアミノ−６−メチル−７−アニリノフルオラン、３−（Ｎ−エチル−Ｎ−ｐ−トルイジノ）−６−メチル−７−アニリノフルオランのいずれかである。その他のロイコ染料の具体例としては、例えば、以下に示すようなものが挙げられる。
【００２２】
３，３−ビス（ｐ−ジメチルアミノフェニル）−フタリド、
３，３−ビス（ｐ−ジメチルアミノフェニル）−６−ジメチルアミノフタリド（別名クリスタルバイオレットラクトン）、
３，３−ビス（ｐ−ジメチルアミノフェニル）−６−ジエチルアミノフタリド、
３，３−ビス（ｐ−ジメチルアミノフェニル）−６−クロルフタリド、
３，３−ビス（ｐ−ジブチルアミノフェニル）フタリド、
３−シクロヘキシルアミノ−６−クロルフルオラン、
３−ジメチルアミノ−５，７−ジメチルフルオラン、
３−Ｎ−メチル−Ｎ−イソブチル−６−メチル−７−アニリノフルオラン、
３−Ｎ−エチル−Ｎ−イソアミル−６−メチル−７−アニリノフルオラン、
３−ジエチルアミノ−７−クロロフルオラン、
３−ジエチルアミノ−７−メチルフルオラン、
３−ジエチルアミノ−７，８−ベンズフルオラン、
３−ジエチルアミノ−６−メチル−７−クロルフルオラン、
３−（Ｎ−ｐ−トリル−Ｎ−エチルアミノ）−６−メチル−７−アニリノフルオラン、
３−ピロリジノ−６−メチル−７−アニリノフルオラン、
２−｛Ｎ−（３’−トリフルオルメチルフェニル）アミノ｝−６−ジエチルアミノフルオラン、
２−｛３，６−ビス（ジエチルアミノ）−９−（ｏ−クロルアニリノ）キサンチル安息香酸ラクタム｝、
３−ジエチルアミノ−６−メチル−７−（ｍ−トリクロロメチルアニリノ）フルオラン、
３−ジエチルアミノ−７−（ｏ−クロルアニリノ）フルオラン、
３−ジブチルアミノ−７−（ｏ−クロルアニリノ）フルオラン、
３−Ｎ−メチル−Ｎ−アミルアミノ−６−メチル−７−アニリノフルオラン、
３−Ｎ−メチル−Ｎ−シクロヘキシルアミノ−６−メチル−７−アニリノフルオラン、
３−ジエチルアミノ−６−メチル−７−アニリノフルオラン、
３−ジエチルアミノ−６−メチル−７−（２’，４'−ジメチルアニリノ）フルオラン、
３−（Ｎ，Ｎ−ジエチルアミノ）−５−メチル−７−（Ｎ，Ｎ−ジベンジルアミノ）フルオラン、
ベンゾイルロイコメチレンブルー、
６’−クロロ−８’−メトキシ−ベンゾインドリノ−スピロピラン、
６’−ブロモ−３’−メトキシ−ベンゾインドリノ−スピロピラン、
３−（２’−ヒドロキシ−４’−ジメチルアミノフェニル）−３−（２’−メトキシ−５’−クロルフェニル）フタリド、
３−（２’−ヒドロキシ−４’−ジメチルアミノフェニル）−３−（２’−メトキシ−５’−ニトロフェニル）フタリド、
３−（２’−ヒドロキシ−４’−ジエチルアミノフェニル）−３−（２’−メトキシ−５’−メチルフェニル）フタリド、
３−（２’−メトキシ−４’−ジメチルアミノフェニル）−３−（２’−ヒドロキシ−４’−クロル−５’−メチルフェニル）フタリド、
３−モルホリノ−７−（Ｎ−プロピル−トリフルオロメチルアニリノ）フルオラン、
３−ピロリジノ−７−トリフルオロメチルアニリノフルオラン、
３−ジエチルアミノ−５−クロロ−７−（Ｎ−ベンジル−トリフルオロメチルアニリノ）フルオラン、
３−ピロリジノ−７−（ジ−ｐ−クロルフェニル）メチルアミノフルオラン、
３−ジエチルアミノ−５−クロル−７−（α−フェニルエチルアミノ）フルオラン、
３−ジエチルアミノ−７−（ｏ−メトキシカルボニルフェニルアミノ）フルオラン、
３−ジエチルアミノ−５−メチル−７−（α−フェニルエチルアミノ）フルオラン、
３−ジエチルアミノ−７−ピペリジノフルオラン、
２−クロロ−３−（Ｎ−メチルトルイジノ）−７−（ｐ−ｎ−ブチルアニリノ）フルオラン、
３−（Ｎ−メチル−Ｎ−イソプロピルアミノ）−６−メチル−７−アニリノフルオラン、
３−ジエチルアミノ−６−エチル−７−（３−メチルアニリノ）フルオラン、
３，６−ビス（ジメチルアミノ）フルオレンスピロ（９，３’）−６’−ジメチルアミノフタリド、
３−（Ｎ−ベンジル−Ｎ−シクロヘキシルアミノ）−５，６−ベンゾ−７−α−ナフチルアミノ−４’−ブロモフルオラン、
３−ジエチルアミノ−６−クロル−７−アニリノフルオラン、
３−Ｎ−エチル−Ｎ−（２−エトキシプロピル）アミノ−６−メチル−７−アニリノフルオラン、
３−Ｎ−エチル−Ｎ−テトラヒドロフルフリルアミノ−６−メチル−７−アニリノフルオラン、
３−ジエチルアミノ−６−メチル−７−メシチジノ−４’，５’−ベンゾフルオラン、
３−（ｐ−ジメチルアミノフェニル）−３−｛１，１−ビス（ｐ−ジメチルアミノフェニル）エチレン−２−イル｝フタリド、
３−（ｐ−ジメチルアミノフェニル）−３−｛１，１−ビス（ｐ−ジメチルアミノフェニル）エチレン−２−イル｝−６−ジメチルアミノフタリド、
３−（ｐ−ジメチルアミノフェニル）−３−（１−ｐ−ジメチルアミノフェニル−１−フェニルエチレン−２−イル）フタリド、
３−（ｐ−ジメチルアミノフェニル）−３−（１−ｐ−ジメチルアミノフェニル−１−ｐ−クロロフェニルエチレン−２−イル）−６−ジメチルアミノフタリド、
３−（４’−ジメチルアミノ−２’−メトキシ）−３−（１’’−ｐ−ジメチルアミノフェニル−１’’−ｐ−クロロフェニル−１’’，３’’−ブタジエン−４’’−イル）ベンゾフタリド、
３−（４’−ジメチルアミノ−２’−ベンジルオキシ）−３−（１’’−ｐ−ジメチルアミノフェニル−１’’−フェニル−１’’，３’’−ブタジエン−４’’−イル）ベンゾフタリド、
３−ジメチルアミノ−６−ジメチルアミノ−フルオレン−９−スピロー３’（６’−ジメチルアミノ）フタリド、
３，３−ビス｛２−（ｐ−ジメチルアミノフェニル）−２−（ｐ−メトキシフェニル）エテニル｝−４，５，６，７−テトラクロロフタリド、
３−ビス｛１，１−ビス（４−ピロリジノフェニル）エチレン−２−イル｝−５，６−ジクロロ−４，７−ジブロモフタリド、
ビス（ｐ−ジメチルアミノスチリル）−１−ナフタレンスルホニルメタン、
ビス（ｐ−ジメチルアミノスチリル）−１−ｐ−トリルスルホニルメタン等。
【００２３】
本発明においては、感熱記録材料の保存安定性などの品質向上を目的として、必要に応じ補助添加剤を併用することができる。これらの化合物の特徴は、顕色剤と同様に電子受容性ではあるが、発色能力が比較的少ないヒンダードフェノール化合物が挙げられる。その具体例としては以下に示すようなものが挙げられるがこの限りではない。ただし、これらの中でも１，１，３−トリス（２−メチル−４−ヒドロキシ−５−シクロヘキシルフェニル）ブタンの使用が一番効果的である。
【００２４】
２，２’−メチレンビス（４−エチル−６−ターシャリーブチルフェノール）、
４，４’−ブチリデンビス（６−ターシャリーブチル−２−メチルフェノール）、
１，１，３−トリス（２−メチル−４−ヒドロキシ−５−ターシャリブチルフェニル）ブタン、
１，１，３−トリス（２−メチル−４−ヒドロキシ−５−シクロヘキシルフェニル）ブタン、
４，４’−チオビス（６−ターシャリーブチル−２−メチルフェノール）、
テトラブロモビスフェノールＡ、
テトラブロモビスフェノールＳ、
４，４’−チオビス（２−メチルフェノール）、
４，４’−チオビス（２−クロロフェノール）等。
【００２５】
本発明の感熱記録材料を製造するために、ロイコ染料、顕色剤及び増感剤を支持体上に結合保持させる場合、慣用の種々の結合剤を適宜用いることができ、その具体例としては、例えば、以下のものが挙げられる。
ポリビニルアルコ−ル、殿粉及びその誘導体、ヒドロキシメチルセルロ−ス、ヒドロキシエチルセルロ−ス、カルボキシメチルセルロ−ス、メチルセルロ−ス、エチルセルロ−ス等のセルロ−ス誘導体、ポリアクリル酸ソ−ダ、ポリビニルピロリドン、アクリルアミド／アクリル酸エステル共重合体、アクリルアミド／アクリル酸エステル／メタクリル酸三元共重合体、スチレン／無水マレイン酸共重合体アルカリ塩、イソブチレン／無水マレイン酸共重合体アルカリ塩、ポリアクリルアミド、アルギン酸ソ−ダ、ゼラチン、カゼイン等の水溶性高分子の他、ポリ酢酸ビニル、ポリウレタン、ポリアクリル酸、ポリアクリル酸エステル、塩化ビニル／酢酸ビニル共重合体、ポリブチルメタクリレ−ト、エチレン／酢酸ビニル共重合体等のエマルジョンやスチレン／ブタジエン共重合体、スチレン／ブタジエン／アクリル系共重合体等のラテックス等。
【００２６】
また本発明においては、４−アセチルビフェニル以外の熱可融性物質（増感剤）を併用することも可能であるが、耐熱性に注意して使用する必要がある。その具体例としては以下に示すものが挙げられるが、この限りではない。
ステアリン酸、ベヘン酸等の脂肪酸類、ステアリン酸アミド、パルチミン酸アミド等の脂肪酸アミド類、ステアリン酸亜鉛、ステアリン酸アルミニウム、ステアリン酸カルシウム、パルチミン酸亜鉛、ベヘン酸亜鉛等の脂肪酸金属塩類、ｐ−ベンジルビフェニル、ｍ−ターフェニル、トリフェニルメタン、ｐ−ベンジルオキシ安息香酸ベンジル、β−ベンジルオキシナフタレン、β−ナフトエ酸フェニル、１−ヒドロキシ−２−ナフト酸フェニル、１−ヒドロキシ−２−ナフトエ酸メチル、ジフェニルカーボネート、グレヤコールカーボネート、テレフタル酸ジベンシル、テレフタル酸ジメチル、１，４−ジメトキシナフタレン、１，４−ジエトキシナフタレン、１，４−ジベンジロキシナフタレン、１，２−ジフェノキシエタン、１，２−ビス（３−メチルフェノキシ）エタン、１，２−ビス（４−メチルフェノキシ）エタン、１，４−ジフェノキシ−２−ブテン、１，２−ビス（４−メトキシフェニルチオ）エタン、ジベンゾイルメタン、１，４−ジフェニルチオブタン、１，４−ジフェニルチオ−２−ブテン、１，３−ビス（２−ビニルオキシエトキシ）ベンゼン、１，４−ビス（２−ビニルオキシエトキシ）ベンゼン、ｐ−（２−ビニルオキシエトキシ）ビフェニル、ｐ−アリールオキシビフェニル、ｐ−プロパギルオキシビフェニル、ジベンゾイルオキシメタン、ジベンゾイルオキシプロパン、ジベンジルジスルフィド、１，１−ジフェニルエタノール、１，１−ジフェニルプロパノール、ｐ−ベンジルオキシベンジルアルコール、１，３−フェノキシ−２−プロパノール、Ｎ−オクタデシルカルバモイル−ｐ−メトキシカルボニルベンゼン、Ｎ−オクタデシルカルバモイルベンゼン、１，２−ビス（４−メトキシフェノキシ）プロパン、１，５−ビス（４−メトキシフェノキシ）−３−オキサペンタン、１，２−ビス（３，４−ジメチルフェニル）エタン、シュウ酸ジベンジル、シュウ酸ビス（４−メチルベンジル）エステル、シュウ酸ビス（４−クロロベンジル）エステル、４−アセトトルイジド等。
【００２７】
また本発明においては、必要に応じこの種の感熱記録材料に慣用される補助添加成分、例えば、填料、界面活性剤、滑剤、圧力発色防止剤等を併用することができる。この場合填料としては、例えば炭酸カルシウム、シリカ、酸化亜鉛、酸化チタン、水酸化アルミニウム、水酸化亜鉛、硫酸バリウム、クレーカオリン、タルク、表面処理されたカルシウムやシリカ等の無機系微粉末の他、尿素−ホルマリン樹脂、スチレン／メタクリル酸共重合体、ポリスチレン樹脂、塩化ビニリデン樹脂等の有機系の微粉末を挙げることができる、滑剤としては高級脂肪酸及びその金属塩、高級脂肪酸アミド、高級脂肪酸エステル、動物性、植物性、鉱物性又は石油系の各種ワックス類等があげられる。
【００２８】
また本発明においては、先に触れたように発色層の感度を上げる為に、中空粒子を主成分とするアンダーコート層を設けることも可能である。中空粒子としては、例えば熱可塑性樹脂を殻として中空率３０％以上（３３〜９９％の範囲）で重量平均粒子径０．４〜１０μｍのものが利用可能である。そこでいう中空率とは中空粒子の外径と内径の比であり、（中空粒子の内径／中空粒子の外径）×１００％で表される。アンダーコート層は乾燥時の重量が２〜１０ｇ／ｍ2、好ましくは２．５〜７ｇ／ｍ2の範囲で設けることができる。
【００２９】
前記材料を用いて例えば次のような方法によって本発明の感熱記録材料が調製される。即ち、常法によりまずロイコ染料、顕色剤などをそれぞれ別々に結合剤あるいは必要に応じてその他の添加物と共にボールミル、アトライター、サンドミルなどの分散機にて粉砕、分散化後（粉砕、分散を湿式で行うときは通常水を媒体として用いる）、混合して感熱発色層塗布液を調製する。別に結合剤あるいは必要に応じてその他の添加物を用いてアンダーコート層塗布液、保護層塗布液を各々調製する。必要であれば、各塗布液を紙、プラスチックシート、合成紙等の支持体上にアンダーコート層を設ける場合はアンダーコート層、感熱発色層、必要に応じて保護層を形成する順序で塗布、乾燥を繰り返して本発明の感熱記録材料を得る。
【００３０】
保護層は感熱記録材料の透明性、耐薬品性、耐水性、耐摩擦性、耐光性など及びサーマルヘッドに対するヘッドマッチング性を考慮して、水溶性樹脂や水性エマルジョン樹脂、疎水性樹脂などを主体として形成され、あるいは紫外線硬化樹脂または電子線硬化樹脂などを主体として形成される。
【００３１】
【実施例】
次に、本発明を実施例により具体的に説明する。なお、以下に示す部および％は何れも重量基準である。
【００３２】
実施例１
下記組成の〔Ａ液〕、〔Ｂ液〕をサンドグラインダーを用いて、重量平均粒子径が１．０μｍ程度となるように調製した。また併せて〔Ｃ液〕、〔Ｄ液〕も調製した。
0003891463.tif 000002
次に〔Ａ液〕１０部、〔Ｂ液〕４０部、〔Ｃ液〕５部、〔Ｄ液〕１０部の割合にて混合し、感熱記録層塗布液を調製した。これを市販の上質紙（坪量４５ｇ／ｍ2）に乾燥後のロイコ染料の塗布量が０．５ｇ／ｍ2となるように塗布し乾燥した後、表面の平滑度が１０００秒程度になるようにキャレンダー処理して、本発明の感熱記録材料を得た。なお、〔Ｃ液〕のモンタン酸エステル系ワックスは滑性の向上即ちいわゆるヘッドマッチング性向上のために添加されたものである。
【００３３】
実施例２
実施例１において、〔Ｂ液〕の純度９８．２％４，４’−ビスフェノールＳの代わりに、純度９９．８％の４，４’−ビスフェノールＳ（日華化学社製：ＢＰＳ−Ｐ）を用いた以外は同様にして、本発明の感熱記録材料を得た。
【００３４】
実施例３
下記組成のアンダーコート液を調製した。
0003891463.tif 000003
実施例２において、支持体と感熱発色層の間に上記アンダーコート液を、乾燥重量が４．０ｇ／ｍ2となるように塗布しアンダーコート層を設けた以外は同様にして、本発明の感熱記録材料を得た。
【００３５】
実施例４
実施例３において、〔Ａ液〕の３−ジブチルアミノ−６−メチル−７−アニリノフルオランの代わりに、３−（Ｎ−エチル−Ｎ−ｐ−トルイジノ）−６−メチル−７−アニリノフルオランを用いた以外は同様にして、本発明の感熱記録材料を得た。
【００３６】
実施例５
実施例３において、〔Ａ液〕の３−ジブチルアミノ−６−メチル−７−アニリノフルオランの代わりに、３−（Ｎ−エチル−Ｎ−イソアミル）−６−メチル−７−アニリノフルオランを用いた以外は同様にして、本発明の感熱記録材料を得た。
【００３７】
比較例１
実施例３において、〔Ｂ液〕の４，４’−ビスフェノールＳの代わりにビスフェノールＡを用い、〔Ｄ液〕の４−アセチルビフェニルの代わりにシュウ酸ビス（ｐ−メチルベンジル）エステルを用いた以外は同様にして、比較用の感熱記録材料を得た。
【００３８】
比較例２
実施例３において、〔Ｄ液〕を加えなかった以外は同様にして比較用の感熱記録材料を得た。
【００３９】
比較例３
実施例３において、〔Ｄ液〕の４−アセチルビフェニルの代わりに、シュウ酸ビス（ｐ−メチルベンジル）エステルを用いた以外は同様にして、比較用の感熱記録材料を得た。
【００４０】
比較例４
実施例３において、〔Ｄ液〕の４−アセチルビフェニルの代わりに、４−アセトトルイジドを用いた以外は同様にして比較用の感熱記録材料を得た。
【００４１】
比較例５
実施例３において、〔Ｄ液〕の４−アセチルビフェニルの代わりに、１，２−ビス（３−メチルフェノキシ）エタンを用いた以外は同様にして本発明の感熱記録材料を得た。
【００４２】
以上のようにして作成した感熱記録材料について、下記試験を実施した。
＜発色カブリ特性＞
発色感度（立上がり特性）と発色濃度を大倉電機社製感熱記録材料の印字シミュレーターにて、印加エネルギー２７．７Ｗ／ｍｍ2で、パルス時間を０．６０ｍｓ、０．８０ｍｓ、１．００ｍｓ、１．２０ｍｓと４条件変えて印字し、それぞれの発色濃度をマクベス濃度計ＲＤ−９１４にて測定をした。また、未印字部の濃度を地肌濃度とし、カブリを評価した。即ち、液カブリが生じればこの地肌濃度が上がるため評価できる。
＜地肌カブリ特性＞
保存時の地肌カブリを強制劣化試験として下記条件で保存した後の地肌濃度を測定した。参考までに画像部濃度も測定した。
上記シミュレーターを用いて印加エネルギー２７．７Ｗ／ｍｍ2、パルス時間１．２０ｍｓで印字した画像部および地肌部を８０℃の環境条件で、２４時間放置後の画像部および地肌部の濃度測定をした。
【００４３】
以上の結果を表１及び図１に示した。表１及び図１から明らかなように、本発明の実施例は、これまでなかった４，４’−ビスフェノールＳの感度を示すのみでなく現行一般的なビスフェノールＡを超える感度を示す。
またカブリについては、表１より、液カブリについては一般的なビスフェノールＡが０．８１に対し、０．１１〜０．２３の低レベルとなっており、両方の要求特性を同時に満足している。比較例２は地肌カブリが低いが、これは発色濃度自身が低い為これも低くなっていると考えられる。また、比較例３、４、５は地肌カブリ低いが、感度が低く両立していない。
【００４４】
【表１】
0003891463.tif 000004
【００４５】
【発明の効果】
以上のように、本発明は発色感度が高く、かつ、液カブリ及び地肌カブリが少なく、実用性の高い感熱記録材料を提供するものである。
【図面の簡単な説明】
【図１】４−アセチルビフェニルの効果を他の顕色剤と比較した図。
【図１】
0003891463.tif 000005